Brevet FR2561547A1 — publié le 19850927

4,g 256 1547 FProcédé d'assemblage de structures' par collage au trempé L'invention concerne un procédé d'assemblage de structures, préférentiellement de carrosseries automobiles. On sait que les carrosseries automobiles sont généralement assemblées au soudage par résistance et que plusieurs milliers de points de soudure sont nécessaires. Ce procédé présente des inconvénients - les liaisons étant discontinues les contraintes sont mal réparties - les liaisons ne sont pas étanches, ce qui nécessite la mise en oeuvre de moyens d'étanchéité - les zones de recouvrement difficile à protéger par électro- phorèse sont sujettes à la corrosion ce qui nécessite des protections complémentaires telles que par exemple l'emploi de tôles pré-revêtues. Le procédé qui fait l'objet de l'invention se caractérise par le fait que les structures sont préassemblées par un soudage comprenaht un minimum de points de soudure nécessaires au maintien pendant la manutention et que les structures ainsi préassemblées sont collées par un trempé dans un bain de colle. Le procédé comporte deux principales variantes selon que I'adhésif peut servir de revêtement anti-corrosion ou qu'un tel revêtement est nécessaire en plus du collage. Dans la première famille de variantes o le même revêtement obtenu par un trempé, cumule les fonctions d'adhésif et de revêtei nt protecteur anticorrosion on peut citer les sous-variantes suivantes: 2-. r- Revêtement par immersion dans un lit fiuidisé de poudre après avoir étuvé la caisse à une température supérieure au point de fusion de I, poudre de telle sorte que les grains en fusion puissent pénétrer dans !es jonctions des tôles Revêtement par un trempé dans un bain électrophorèse à fort extrait sec, de telle sorte que par capillarité le dépôt remplisse les interstices des joints. Cette opération est suivie d'une opération de cuisson. Revêtement par un trempé dans un bain de résine thermofu- sible, après avoir préchauffé la caisse à une température supérieure à celle du bain. Cette opération est suivie d'une opération d'égouttage et de refroidissement. - Revêtement par un premier trempé dans un bain d'activateur cette opération étant suivie d'une opération d'égouttage et de sèchage; et par un deuxième trempé dans une résine monomère ou prépolymère liquide, ce deuxième trempé étant suivi d'une opération d'égouttage et de polymérisation. Dans la deuxième famille de variantes les opérations de collage et de traitement anti-corrosion sont séparées. Préalablement à l'opération de préassemblage, on applique sur les zones de jonction dégraissées uni activateur qu'on fait ensuite bien sécher. --On procède ensuitéeau préassemblage-et-au collage par immersion. Pour celà on effectue - Soit un trempé dans un bain de résine monomère ou prépolymère qui ne polymérise qu'aux jonctions en présence de I'activateur - Soit un trempé dans un bain de colle anaérobie qui ne réagira qu'aux jonctions sur le support activé. On procède ensuite aux opérations d'égouttage, de polymérisation et de rinçage de l'excédent de colle. Le traitement protecteur anti-corrosion se fait sur la structure assemblée après le collage. Revendications 1. Procédé d'assemblage de structures par collage, préféren- tiellement de carrosseries automobiles, caractérisé en ce qu'il cormporte un préassemblage par soudage suivi d'un trempé de la structure préas- semblée dans un bain de matériau adhésif. 2. Procédé selon la revendication 1, caractérisé en ce que le revêtement adhésif.cumule les fonctions de collage et de revêtement anti-corrosion, des moyens étant prévus pour la pénétration de l'adhésif dans les jonctions. 3. Procédé selon la revendication 2, caractérisé en ce que le trempé est effectué dans un lit fluidisé de poudre après avoir étuvé la structure à une température supérieure au point de fusion de la poudre. 4. Procédé seion la revendication 2, caractérisé en ce que le trempé est effectué dans un bain électrophorèse a fort extrait sec. 5. Procédé selon la revendication 2, caractérisé en ce que le trempé est effectué dans un bain de résine thermofusible après avoir préchauffé la caisse à une température supérieure à celle du bain. 6. Procédé selon la revendication 2, caractérisé en ce qu'il comporte un premier trempé dans un bain d'activateur suivi d'un deuxième trempé dans une résine monomère ou prépolymère. 7. Procédé selon la revendication 1, caractérisé en ce que le trempé pour le collage précède l'opération de protection anti-corrosion, des moyens de rinçage étant prévus pour éliminer l'excédent d'adhésif à l'extérieur des jonctions. 8. Procédé selon la revendication 7, caractérisé en ce que le bain d'adhésif se compose d'un produit polymérisant en présence d'un activateur qui est enduit et séché sur les jonctions préalablement au préassemblage.